Crを8.0~30.0質量、Siを7.0~13.0質量、Wもしくは/およびMoを合計で1.0~10.0質量含み、残部がNiおよび不可避不純物からなることを特徴とする耐熱性に優れたニッケルろう材。Crを8.0~30.0質量、Siを7.0~13.0質量、Coを5.0~30.0質量含み、残部がNiおよび不可避不純物からなることを特徴とする耐熱性に優れたニッケルろう材。Crを8.0~30.0質量、Siを7.0~13.0質量、Wもしくは/およびMoを合計で1.0~10.0質量、Coを5.0~30.0質量含み、残部がNiおよび不可避不純物からなることを特徴とする耐熱性に優れたニッケルろう材。特性に影響を及ぼさない元素として、Feを15.0質量以下、Mn、Cuをそれぞれ5.0質量以下、C、B、Al、Ti、Nbをそれぞれ0.5質量以下含み、Fe、Mn、Cu、C、B、Al、Ti、Nbの合計が20.0質量以下であることを特徴とする請求項1~3のいずれか1項に記載の耐熱性に優れたニッケルろう材。一般に、接合強度と耐熱性および耐食性を備えたニッケルろう材は、各種の熱交換器の接合に広く用いられている。そして、その熱交換器のひとつに、廃熱回収装置が挙げられ、近年の環境負荷低減を受け、廃熱の有効利用の観点から廃熱回収装置への適応が進められている。この廃熱回収装置用熱交換器には、特に耐熱性と高温強度が要求されるため、現在、BNi-5が使用されている。しかしながら、この使用環境は近年厳しさを増しており、使用温度が900°C前後に達していることから、BNi-5でも高温強度が不十分となってきており、より耐熱性、高温強度に優れたニッケルろう材の開発が課題となっている。本発明では、耐熱性と高温強度に優れたニッケルろう材の開発を行うための合金組成の検討にあたり、下記の目標値を設定して、これを全て満足することを条件とした。目標値固相線温度融点が1050°C以上であること液相線温度融点が1200°C以下であること抗折力材料強度が1000Nmm2以上であること900°Cにおける材料強度がBNi-5より優れていること上記の目標値~を全て満足する本発明の耐熱性に優れたニッケルろう材は、Crを8.0~30.0質量、Siを7.0~13.0質量、Wもしくは/およびMoを合計で1.0~10.0質量含み、残部がNiおよび不可避不純物からなることを特徴とする。ここで、不可避不純物とは、意図的に添加していないのに、各原料の製造工程等で不可避的に混入する不純物のことであり、このような不純物としては、Mg、S、O、N、V、Zr、Snなどが挙げられ、これらの総和は通常0.3質量以下であり、本発明の作用に影響を及ぼす程ではない。また、本発明は、Crを8.0~30.0質量、Siを7.0~13.0質量、Coを5.0~30.0質量含み、残部がNiおよび不可避不純物からなることを特徴とするニッケルろう材でもある。また、本発明は、Crを8.0~30.0質量、Siを7.0~13.0質量、Wもしくは/およびMoを合計で1.0~10.0質量、Coを5.0~30.0質量含み、残部がNiおよび不可避不純物からなることを特徴とするニッケルろう材でもある。さらに、本発明は、上記の特徴を有する耐熱性に優れたニッケルろう材において、特性に影響を及ぼさない元素としてFeを15質量以下、Mn、Cuをそれぞれ5.0質量以下、C、B、Al、Ti、Nbをそれぞれ0.5質量以下含み、Fe、Mn、Cu、C、B、Al、Ti、Nbの合計が20.0質量以下であることを特徴とするものでもある。次に、本発明に係わる耐熱ろう材の各成分範囲を限定した理由を述べる。Crは、基質マトリックスとなるNi固溶体に固溶して、耐熱性や強度を向上させ、さらに融点の調整に寄与するが、8.0質量未満では、耐熱性が得られず、30.0質量を超えると固相線温度の低下や液相線温度の上昇が生じて、高温強度の低下やろう付熱処理での溶け分れ、未溶融が生じ、健全なろう付層が得られなくなる。したがって、Crの含有量は8.0~30.0質量の範囲に定めた。Siは、Niとの共晶反応により、合金の融点を低下させる効果があるが、含有量が7.0質量未満では、十分な効果が得られず、目標の液相線温度を超える。また、13.0質量を超えると過共晶となり、大幅に材料強度が低下して、目標とする抗折力が得られない。このため、Siの含有量は7.0~13.0質量の範囲に定めた。WおよびMoは、Ni固溶体に固溶して、材料強度、特に高温における強度を向上させる効果があるが、WとMoの含有量が合計で1.0質量未満では十分な効果が得られない。また、10.0質量を超えると過共晶組成となり、強度が低下し、目標とする抗折力が得られない。このため、W、Moの含有量は合計で1.0~10.0質量の範囲に定めた。Coは、Ni固溶体に固溶して、融点を上昇させる効果があるが、含有量が5.0質量未満では、十分な効果が得られず、30.0質量を超えると融点が上昇し、目標の液相線温度を超える。このため、Coの含有量は5.0~30.0質量の範囲に定めた。本発明の耐熱ろう材においては、物性に悪影響を及ぼさない添加元素として、Feを15.0質量以下、Mn、Cuをそれぞれ5.0質量以下、C、B、Al、Ti、Nbをそれぞれ0.5質量以下含むことができるが、融点や材料強度、ろう接性を損なわないようにするため、Fe、Mn、Cu、C、B、Al、Ti、Nbの合計の上限を20.0質量に定めた。本発明のニッケルろう材は、以下の特徴を有しているので、高温強度が期待できるニッケルろう材として広範囲な用途への適応が可能となる。固相線温度が1050°C以上であるので、900°C前後の高温環境においても対応が可能である。液相線温度が1200°C以下であるので、汎用の雰囲気炉を用いたろう接施工が可能である。抗折力は1000N/mm2以上を有しており、ニッケルろう材として高い材料強度を備えている。900°Cにおける引張破断強度がBNi-570.5MPaより高く、高温における材料強度に優れている。本発明の合金は、ベースとなるNiと、添加成分のCr、Si、W、Mo、Coを調整配合し、必要に応じてFe、Mn、Cuなどが所定の質量になるように添加した地金を、溶解炉のルツボ内で完全に溶解した後、溶融合金をアトマイズ法や溶融粉砕法により粉末とするか、所定の型に鋳造して棒状や板状にして、得ることができる。特にアトマイズ法で製造した合金粉末は、目的の施工方法に適した粒度に調整されるが、ステンレス鋼基材に本発明ろう材を設置する方法として、バインダと粉末を混合したペースト状にして塗布や印刷する方法、基材面にバインダと粉末をふりかけて塗布散布する方法、シート状あるいは箔状に加工して設置する方法、粉末を溶射して設置する方法などが選択できる。上記のように調整配合した本発明の実施例合金および比較例合金を溶製し、以下に示す方法で、融点固相線温度、液相線温度、抗折力、高温強度を評価した。固相線温度測定;各合金の配合組成を有する100gの地金を、電気炉を用いてアルゴンガス気流中で約1500°Cまで加熱して溶解し、その後、炉内で自然冷却させながら合金の温度を連続的に測定する熱分析法により、融点温度を測定した。即ち、溶湯中央部に挿入した熱電対に連結する記録計に熱分析曲線を描かせ、その冷却曲線から固相線温度を読み取った。液相線温度測定;上記と同様の方法で熱分析曲線を得、液相線温度を読み取った。抗折力測定;上記と同じ方法で地金を溶解し、その溶湯を石英ガラス管に鋳造した後、約φ5×35mmに機械加工して、試験片とした。次に、抗折力試験冶具三点支持、支持間距離25.4mmに試験片を設置し、万能試験機により荷重をかけて破断したときの荷重を測定し、試験片形状と破断荷重から合金の抗折力を算出した。高温引張強度測定;上記と同じ方法で地金を溶解し、その溶湯を黒鉛鋳型に鋳造し、650°Cで5hr歪除去の熱処理を実施した後、JIS4号に準拠した形状に機械加工して、試験片とした。次に高温用大気炉を併設した島津製作所株製オートグラフ試験機を用いて、900°Cにおける引張試験を行い、破断時の強度と試験片断面積より、引張破断強度を測定した。指標は以下の通り○:BNi5を超える強度75MPa以上△:BNi5と同程度の強度65MPa以上75MPa未満×:BNi5未満の強度65MPa未満表2に示す比較例合金の~は、本発明の請求範囲外組成の合金である。比較例はCrが請求範囲の下限を下回ったもの、はCrが請求範囲の上限を超えたもの、はSiが請求範囲の下限を下回ったもの、はSiが請求範囲の上限を超えたもの、はWとCoが共に請求範囲の下限を下回ったもの、はMoが請求範囲の上限を超えたもの、はMoとCoが共に請求範囲の下限を下回ったもの、はCoが請求範囲の上限を超えたもの、はFeが請求範囲の上限を超えたもの、はCuが、はFe且つFeとMnとTiの合計量が、はBが、はCが、はAlが請求範囲の上限を超えたものであり、融点固相線温度、液相線温度、抗折力、高温強度のいずれかが目標値を満足していない。表3に示す比較例合金の~は、AWSAA5.8/A5.8M:2004に規定された汎用のニッケルろう材であり、比較例合金~は、前記特許文献1及び2にそれぞれ記載された先行技術合金である。汎用ニッケルろう材である比較例~は、とを除き固相線温度が低いほか、いずれも高温強度が目標値より低い。また、は融点の目標値を満足するが抗折力は低く、は融点、抗折力ともに目標値を満足するが、BNi-5以上の高温強度を有しない。一方、先行技術合金の比較例~のうち、については抗折力を満足するが、いずれの合金も液相線温度が目標値より高く、及びは、高温強度が低い。これに対して、本発明の実施例合金1~16は、表1からも明らかなように、融点固相線温度、液相線温度、抗折力、高温強度のいずれも目標値を満足しており、ニッケルろう材として適度な融点、材料強度、ろう接性を有し、且つ優れた高温強度を備えている。